(57)【特許請求の範囲】
【請求項１】
下記一般式（１）で示されるポリアルキレングリコール及びポリアルキレングリコールのアルキルエーテルからなる群から選択された少なくとも１種を基油とし、下記一般式（２）で表されるアルキレングリコールまたはポリアルキレングリコールからなる油性剤を、組成物全量基準で、０．０５質量％〜１０質量％を含有することを特徴とする非鉄金属管加工用潤滑油組成物。
Ｒ1−Ｏ−（Ｒ2−Ｏ）ｍ−Ｒ3      （１）
（但し、Ｒ1，Ｒ3は、同一でも異なっていてもよく、それぞれ水素原子又はアルキル基を示し、Ｒ2は、アルキレン基を示し、ｍは１０〜１００の整数であり、ｍ個のＲ2は同一でも異なっていてもよい。）
ＨＯ−（Ｒ4−Ｏ）ｎ−Ｈ      （２）
（但し、Ｒ4は、アルキレン基を示し、ｎは１〜６の整数であり、ｎ個のＲ4は同一でも異なっていてもよい。）
【発明の詳細な説明】
【技術分野】
【０００１】
本発明は、銅、銅合金及びアルミニウム管などの引き抜き加工などの加工工程で金属管の内外面に塗布して使用される非鉄金属管加工用潤滑油組成物に関する。
【背景技術】
【０００２】
従来、自動車用エアコン等の冷凍システムには伝熱管を有する熱交換器が広く用いられており、その伝熱管としては軽量化の観点から銅、銅合金及びアルミニウム管を使用することが多い。
【０００３】
銅、銅合金及びアルミニウム管の製造方法としては、例えば、金属素管の内外面に潤滑油を供給して抽伸加工し、これをコイル状に巻き取った後、還元性ガス雰囲気中又は不活性ガス雰囲気中で加熱焼鈍する方法が挙げられる。
【０００４】
ここで、金属素管の抽伸加工工程に使用される潤滑油としては、焼鈍工程の熱により低分子量化して気化するものが望ましい。しかし、焼鈍工程における通常の加熱条件では、低分子量化が十分に進行しないことが多く、その結果、常温で気化しない成分が生成して金属管上に残留してしまうことがある。また、長尺の金属管をコイル状に巻き取った場合や金属管の管径が小さい場合には、低分子量化によりガス化した潤滑油成分をその体積膨張のみで管外に排出することは困難であり、冷却過程においてガス成分の一部が凝縮し、管内に残油又は残溢が生成してしまう。
【０００５】
更に、冷凍システムの熱交換器の組立作業時にはロウ付けが行われるが、管内残油が存在すると、ロウ付け作業時にガスが発生し、系内の空気と反応して炭化物となりロウ付け不良を引き起こす原因となる。また、このようにして生成した炭化物が残存した金属管を伝熱管として用いると、冷凍システム内で炭化物が冷凍機油に混入し、冷凍機油の劣化の原因となる。
【０００６】
このように管内に残油又は残溢（以下、これらを総括して「管内残油」という）が生成した金属管を伝熱管として用いると、熱交換器の効率が低下する原因となり得る。また、抽伸加工工程に使用される潤滑油には、従来、鉱油、ポリオレフィン、アルキルベンゼンあるいはイソパラフィンなどの炭化水素系潤滑油に由来するものであるが（例えば、特許文献１〜４を参照）、これらはハイドロフルオロカーボン（ＨＦＣ）冷媒に対して相溶性を示さず、冷凍システム内で残油又は残溢が析出して膨張機構の目詰まり等の問題を引き起こすことがある。
また、ＨＦＣ冷媒に対する相溶性を改善するために、ポリアルキレングリコールを基油とし、潤滑性を付与するために多価アルコールの部分エーテル化合物を配合する方法も行われている（例えば、特許文献５，６を参照）。
とくに、特許文献６では、ポリアルキレングリコールを基油として、アルコール油性剤を配合してなる、アルミニウム管加工用潤滑油が開示されているが、その実施例でのアルコールの配合量は１０%もの多量の配合である（特許文献６、表１、実施例７および９（添加剤Ａ３（ラウリルアルコール）  １０％）。添加剤Ａ３（ラウリルアルコール）は、他の基油でも１０％を配合されており（実施例３および１０）、いずれにしろ多量の配合である。
【特許文献１】特開平１１−０７１５９１号公報
【特許文献２】特開２０００−１８６２９１号公報
【特許文献３】特開２００７−１５４０５５号公報
【特許文献４】特開２００７−２４６７２５号公報
【特許文献５】特開２０００−１６９８７４号公報
【特許文献６】特開２００５−２９０１６０号公報
【発明の開示】
【発明が解決しようとする課題】
【０００７】
上記特許文献６の油性剤としてのアルコールは、具体的にはモノアルコールではあるが（特許文献６、段落００５４）、多量の使用はコスト高を招き、低コストの潤滑油の開発が望まれる。
ここで、上記特許文献６では、一価アルコールの炭素数はより潤滑性に優れる点から６以上が好ましいとしており（特許文献６、段落００５４）、この点から、その実施例でも前述のように炭素数１２のラウリルアルコールを使用している。
しかしながら、このような従来の概念による基油と油性剤との組み合わせではその使用量の低減は難しいことが認識される。
【課題を解決するための手段】
【０００８】
本発明は、このような実情に鑑みてなされたものであり、非鉄金属管の抽伸加工、転造加工等において優れた潤滑性を発揮し、また、焼鈍工程において管内残油を十分に低減することが可能な非鉄金属管加工用潤滑油組成物を提供することを目的とする。
ここで、本発明者らは、低分子量のポリアルキレングリコールを油性剤として採用し、その分子量を低分子量とすることで、該油性剤の加工対象の金属への吸着が大となり、それから、その使用量が低減できることが判明した。これは単に低分子量油性剤の採用というよりも、油性剤発想の転換によるものである。
【０００９】
すなわち、前記課題を解決するために、本発明の非鉄金属管加工用潤滑油組成物は、ポリアルキレングリコール及びポリアルキレングリコールのアルキルエーテルからなる群から選択された少なくとも１種を基油とし、低分子量のポリアルキレングリコールから選択された少なくとも１種からなる油性剤を、組成物全量基準で、０．０５質量％〜１０質量％を含有することを特徴とする。
【００１０】
本発明の非鉄金属管加工用潤滑油組成物は、上記構成を有するために、抽伸加工、転造加工等において優れた潤滑性を発揮することができるものであり、また、焼鈍工程における加熱温度での十分な熱分解性及び気化特性を示すものである。したがって、本発明によれば、焼鈍炉内において長尺でコイル状の非鉄金属管にパージ等の特別な残油除去処理を施すことなく、低コストで管内残油を低減することができ、その結果、抽伸または転造時の焼付きの防止、非鉄金属管のロウ付性の向上、並びに、焼鈍後の管内残油又はその炭化物の冷凍システムへの混入の防止を十分に達成することができるようになる。
【発明の効果】
【００１１】
本発明によれば、非鉄金属管の抽伸加工、転造加工等において優れた潤滑性を発揮し、また、焼鈍工程において管内残油を十分に低減することが可能になると共に、低分子量のポリアルキレングリコール油性剤を採用することに起因して、低配合量により低コストとなる非鉄金属管加工用潤滑油組成物が提供される。
【発明を実施するための最良の形態】
【００１２】
以下、本発明の好適な実施形態について詳細に説明する。
【００１３】
本発明の非鉄金属管加工溶潤滑油組成物（以下、場合により単に「本発明の潤滑油組成物」という）は、ポリアルキレングリコール及びポリアルキレングリコールのアルキルエーテルからなる群から選択された少なくとも１種を基油とし、低分子量のポリアルキレングリコールからなる油性剤を、組成物全量基準で、０．０５質量％〜１０質量％含有するものである。
【００１４】
本発明で用いられる基油としてのポリアルキレングリコール及びポリアルキレングリコールのアルキルエーテル（以下、「ＰＡＧ類」ともいう。）としては、下記一般式（１）で表される構造を有するものが好ましい。
Ｒ1−Ｏ−（Ｒ2−Ｏ）ｍ−Ｒ3      （１）
（式中、Ｒ1，Ｒ3は、同一でも異なっていてもよく、それぞれ水素原子又はアルキル基を示し、Ｒ2は、アルキレン基を示し、ｍは１０〜１００の整数であり、ｍ個のＲ2は同一でも異なっていてもよい。）
一般式（１）中、Ｒ１又はＲ３のいずれか一方あるいは双方がアルキル基である場合、このアルキル基の炭素数は任意に選択することができるが、炭素数が１８を超えると、焼鈍後に潤滑油が管内に残存することがある。従って、アルキル基の炭素数は１〜１８であることが好ましく、炭素数が１〜１０であるとより一層好ましい。また、このアルキル基は直鎖状であっても、分枝状であってもよく、具体的には、メチル基、エチル基、ｎ−プロピル基、イソプロピル基、ｎ−ブチル基、イソブチル基、ｓｃｃ−ブチル基、ｔｅｒｔ−ブチル基、直鎖状又は分枝状のペンチル基、直鎖状又は分枝状のヘキシル基、直鎖状又は分枝状のへプチル基、直鎖状又は分枝状のオクチル基、直鎖状又は分枝状のノニル基、直鎖状又は分枝状のデシル基、直鎖状又は分枝状のウンデシル基、直鎖状又は分枝状のドデシル基、直鎖状又は分枝状のトリデシル基、直鎖状又は分枝状のテトラデシル基、直鎖状又は分枝状のペンタデシル基、直鎖状又は分枝状のヘキサデシル基、直鎖状又は分枝状のヘプタデシル基、及び直鎖状又は分枝状のオクタデシル基等が挙げられる。
【００１５】
また、一般式Ｒ２で示されるアルキレン基の炭素数は特に限定されないが、一般的には炭素数を２〜１０とすることが好ましい。炭素数が２〜１０の２価のアルキレン基としては、具体的には、エチレン基、プロピレン基（１−メチルエチレン基及び２−メチルエチレン基を含む）、トリメチレン基、ブチレン基（１−エチルエチレン基及び２−エチルエチレン基を含む）、１，２−ジメチルエチレン基、２，２−ジメチルエチレン基、１−メチルトリメチレン基、２−メチルトリメチレン基、３−メチルトリメチレン基、テトラメチレン基、ペンチレン基（１−ブチルエチレン基及び２−ブチルエチレン基を含む）、１−エチル−１−メチルエチレン基、１−エチル−２−メチルエチレン基、１，１，２−トリメチルエチレン基、１，２，２−トリメチルエチレン基、へキシレン基（１−ブチルエチレン基及び２−ブチルエチレン基を含む）、１−メチル−１−プロピルエチレン基、１−メチル−２−プロピルエチレン基、２−メチル−２−プロピルエチレン基、１，１−ジエチルエチレン基、１，２−ジエチルエチレン基、２，２−ジエチルエチレン基、１−エチル−１，２−ジメチルエチレン基、１−エチル−２，２−ジメチルエチレン基、２−エチル−１，１−ジメチルエチレン基、２−エチル−１，２−ジメチルエチレン基、１，１，２，２−テトラメチルエチレン基、ヘプチレン基（１−ペンチルエチレン基及び２−ペンチルエチレン基を含む）、オクチレン基（１−ヘキシルエチレン基及び２−ヘキシルエチレン基を含む）、ノニレン基（１−ヘプチルエチレン基及び２−ヘプチルエチレン基を含む）、デシレン基（１−オクチルエチレン基及び２−オクチルエチレン基を含む）等が挙げられる。
【００１６】
これらの中でも、Ｒ２としては、吸湿性が低く、潤滑性が優れており、加水分解が起こりにくい等の点から、炭素数３以上のアルキレン基が好ましく、炭素数４以上のアルキレン基がより一層好ましい。なお、吸湿性が高いＰＡＧ類は、分解により蟻の巣状の腐食媒体である低級カルボン酸を生成し、非鉄金属管に付着した際に短時間でリークすることがある。
【００１７】
また、焼鈍時の残渣分をより一層低減することができ、焼鈍後の残留物が冷凍システムに及ぼす悪影響を低減させることができる等の点から、Ｒ２としては炭素数８以下のアルキレン基を使用することが好ましく、炭素数が６以下のアルキレン基を使用することがより一層好ましい。
【００１８】
なお、一般式（１）で表されるＰＡＧ類は、ｍ個のＲ２が同一のアルキレン基である単独重合体であっても、２種以上のＲ２を含んでポリオキシアルキレン鎖−（Ｒ２−Ｏ）ｎ−が構成された共重合体であってもよい。共重合体とする場合には、その共重合体を構成するモノマー比及びモノマーの配列は限定するものではなく、ランダム共重合体、交互共重合体及びブロック共重合体のいずれであってもよい。
【００１９】
また、一般式（１）で表されるＰＡＧ類が共重合体である場合のＲ２としては、吸湿性が低く、潤滑性が優れており、加水分解が起こりにくく、焼鈍時の残渣分をより一層低減することができ、焼鈍後の残留物が冷凍システムに及ぼす悪影響を低減させることができる等の点から、炭素数３〜６のアルキレン基であることが好ましく、中でもプロピレン基及びブチレン基がより一層好ましい。更に、炭素数４〜６のアルキレン基であることが好ましく、中でもブチレン基は原料の入手容易性の点からより一層好ましい。
【００２０】
更に、本発明において、上記一般式（１）中のｍが１０未満であると、沸点が低下することによりエーテル結合部での分解性が低下するおそれがある。一方、ｍが１００を超えると、基油が分解しやすい構造を有している場合であっても、残油成分として残る確率が高くなる傾向にある。また、焼鈍後の残留物が冷凍システムに及ぼす悪影響が増大する可能性がある。従って、ｍは１０〜１００であることが好ましい。
【００２１】
本発明においては、上記のＰＡＧ類のうち１種を単独で用いてもよく、２種以上を組み合わせて用いてもよい。
【００２２】
本発明で用いられるＰＡＧ類は、十分な熱分解性を有しており、焼鈍工程における加熱温度でモノマー又はオリゴマー等に分解して気化する。これらの分解物は比較的沸点が低く、炉内で冷却した後においても凝縮しないので、焼鈍後に管内をパージしたときに、潤滑油成分は管外に放出される。従って、潤滑油の基油として、ＰＡＧ類から選ばれる少なくとも１種を使用することにより、焼鈍後に管内に残留する油分を低減することができる。また、この基油を使用することにより、焼鈍後の残留物が冷凍システムに及ぼす悪影響を低減することができる。
【００２３】
なお、本発明の潤滑油組成物は、その優れた特性を損なわない限り、上記のＰＡＧ類以外の基油を更に含有してもよい。かかる基油としては、ポリブテン、鉱油、炭化水素系合成油（ポリブテン以外のオレフィン重合体、ナフタレン化合物、アルキルベンゼン等）、ＰＡＧ類以外のエーテル油（ポリビニルエーテル、ケトン、ポリフェニルエーテル等）、エステル油（芳香族エステル、二塩基酸エステル、ポリオールエステル、コンプレックスエステル、炭酸エステル等）、シリコーン、ポリシロキサン、パーフルオロエーテルなどが挙げられる。中でも、ポリブテンは基油として好ましく含有しても良い。
【００２４】
ＰＡＧ類以外の基油の含有量は、焼鈍後の管内残留油分量をより一層低減することができると共に、焼鈍後の残留物が冷凍システムに及ぼす悪影響をより一層低減することができる点から、組成物全量を基準として、ポリブテンを除いて、好ましくは４０質量％以下、より好ましくは３０質量％以下、更に好ましくは２０質量％以下、特に好ましくは１０質量％以下である。そして、本発明の冷凍機油組成物においては、ポリブテン及びＰＡＧ類以外の基油が含まれないことが最も好ましい。
次に、配合剤として、油性剤成分であるアルキレングリコールまたはポリアルキレングリコール（以下、「ＰＡＧ系油性剤」ともいう。）について詳述する。
【００２５】
本発明で用いられるＰＡＧ系油性剤は、下記一般式（２）で表される構造を有する。
ＨＯ−（Ｒ4−Ｏ）ｎ−Ｈ      （２）
（但し、Ｒ4は、アルキレン基を示し、ｎは１〜６の整数であり、ｎ個のＲ４は同一でも異なっていてもよい。）
一般式（２）中、Ｒ4で示されるアルキレン基の炭素数は２〜４とすることが好ましい。炭素数が２〜４のアルキレン基としては、具体的には、エチレン基、プロピレン基（１−メチルエチレン基及び２−メチルエチレン基を含む）、トリメチレン基、ブチレン基（１−エチルエチレン基及び２−エチルエチレン基を含む）、１，２−ジメチルエチレン基、２，２−ジメチルエチレン基、１−メチルトリメチレン基、２−メチルトリメチレン基、３−メチルトリメチレン基、テトラメチレン基等が挙げられる。
これらの中でも、Ｒ4としては、吸湿性が低く、潤滑性が優れており、加水分解が起こりにくい等の点から、炭素数３以上のアルキレン基が好ましく、炭素数４のアルキレン基がより一層好ましい。
【００２６】
なお、一般式（２）で表されるＰＡＧ系油性剤は、ｎ個のＲ4が同一のアルキレン基である単独重合体であっても、２種以上のＲ4を含んでポリオキシアルキレン鎖−（Ｒ4−Ｏ）ｎ−が構成された共重合体であってもよい。共重合体とする場合には、その共重合体を構成するモノマー比及びモノマーの配列は限定するものではなく、ランダム共重合体、交互共重合体及びブロック共重合体のいずれであってもよい。
【００２７】
更に、本発明において、上記一般式（２）中のｎが６を超えると、加工金属への吸着能が低下して油性剤としての効果が低減することからｎは１〜６であることが好ましい。
【００２８】
本発明におけるＰＡＧ系油性剤としては、抽伸工程、転造工程等においてより高水準の潤滑性が得られる点から、具体的には、エチレングリコール、プロピレングリコール、ポリエチレングリコール（エチレングリコールの２〜６量体）、ポリプロピレングリコール（プロピレングリコールの２〜６量体）；並びにこれらの混合物が好ましく、その数平均分子量は８０〜３４０であり、好ましくは１００〜３００であり、さらに好ましくは１５０〜２５０である。
【００２９】
本発明においては、上記のＰＡＧ系油性剤のうち１種を単独で用いてもよく、２種以上を組み合わせて用いてもよい。
【００３０】
ＰＡＧ系油性剤の含有量は、組成物全量基準で、０．０５質量％〜１０質量％であり、好ましくは０．１質量％〜５質量％であり、より好ましくは０．５質量％〜５質量％である。当該含有量が０．０５質量％未満であると油性剤としての効果が小さくなって十分な潤滑性が得られなくなり、当該含有量が１０質量％を超えると油性剤としての効果が半減してしまい好ましくない。
【００３１】
本発明の潤滑油組成物においては、その優れた効果をより一層向上させるため、必要に応じて極圧添加剤、酸化防止剤、さび止め剤、腐食防止剤、消泡剤等の添加剤を単独で又は２種以上を組み合わせて更に含有してもよい。
【００３２】
極圧添加剤としては、トリクレジルフォスフェート等のリン系化合物、及びジアルキルジチオリン酸亜鉛等の有機金属化合物が挙げられる。酸化防止剤としては、２，６−ジターシャリーブチル−ｐ−クレゾール（ＤＢＰＣ）等のフェノール系化合物、フェニル−α−ナフチルアミン等の芳香族アミン及びジアルキルジチオリン酸亜鉛等の有機金属化合物が挙げられる。さび止め剤としては、オレイン酸等の脂肪酸の塩、ジノニルナフタレンスルホネート等のスルホン酸塩、ソルビタンモノオレエート等の多価アルコールの部分エステル、アミン及びその誘導体、リン酸エステル及びその誘導体が挙げられる。腐食防止剤としては、ベンゾトリアゾール等が挙げられる。消泡剤としては、シリコーン系のものが挙げられる。
【００３３】
上記添加剤の合計含有量は、組成物全量基準で、好ましくは１５質量％以下、より好ましくは１０質量％以下である。
【００３４】
本発明の潤滑油組成物の動粘度は特に制限されないが、４０℃における動粘度は、好ましくは３０〜２０００ｍｍ２／ｓ、より好ましくは５０〜１０００ｍｍ２／ｓ、更に好ましくは８０〜９００ｍｍ２／ｓ、特に好ましくは１００〜８００ｍｍ２／ｓである。当該動粘度が３０ｍｍ２／ｓ未満であると、焼鈍後に管内に残留する油分量が増加する傾向にあり、また、潤滑性が低下する傾向にある。一方、当該動粘度が３０００ｍｍ２／ｓを超えるような高粘度である場合には、焼鈍後の管内残油量が増加することがある。
【００３５】
上記構成を有する本発明の非鉄金属管加工用潤滑油組成物は、組成物としてのコストが安価であり、抽伸加工、転造加工等において優れた潤滑性を発揮することができるものであり、また、焼鈍工程における加熱温度での十分な熱分解性及び気化特性を示すものである。したがって、本発明によれば、焼鈍炉内において長尺でコイル状の非鉄金属管にパージ等の特別な残油除去処理を施すことなく、低コストで管内残油を低減することができ、その結果、抽伸または転造時の焼付きの防止、非鉄金属管のロウ付性の向上、並びに、焼鈍後の管内残油又はその炭化物の冷凍システムへの混入の防止を十分に達成することができるようになる。
【００３６】
本発明の非鉄金属管加工用潤滑油組成物が適用される冷凍システムの熱交換器等に関し、使用される冷媒としては、ＨＦＣ系冷媒及びＨＦＣ系冷媒と炭化水素（ＨＣ冷媒）との混合冷媒あるいは二酸化炭素冷媒等が挙げられる。
【００３７】
ＨＦＣ系冷媒としては、炭素数が１〜３であるフッ化アルカン（ＨＦＣ）フッ化アルケン（ＨＦＣ）が公知であり、具体的には、ジフルオロメタン（ＨＦＣ−３２）、トリフルオロメタン（ＨＦＣ−２３）、ペンタフルオロエタン（ＨＦＣ−１２５）、１，１，２，２−テトラフルオロエタン（ＨＦＣ−１３４）、１，１，１，２−テトラフルオロエタン（ＨＦＣ−１３４ａ）、１，１，１−トリフルオロエタン（ＨＦＣ−１４３ａ）、及び１，１−ジフルオロエタン（ＨＦＣ−１５２ａ）、フルオロプロペン（１，２，３，３，３−ペンタフルオロプロペン、１，３，３，３−テトラフルオロプロペン、２，３，３，３−テトラフルオロプロペン、１，２，３，３−テトラフルオロプロペンおよび３，３，３−トリフルオロプロペン）等のハイドロフルオロカーボン（ＨＦＣ）、並びにこれらの２種以上の混合物を使用することができる。
【００３８】
また、炭化水素系冷媒としては、炭素数が１〜６であるアルカン、シクロアルカン及びアルケン並びにこれらの混合冷媒を使用することができる。具体的には、例えば、メタン、エチレン、エタン、プロピレン、プロパン、シクロプロパン、ブタン、イソブタン、シクロブタン及びメチルシクロプロパン、並びにこれらの２種以上の混合物を使用することができる。
【００３９】
更に、本発明において、冷凍システムに使用される冷凍機油、即ち、冷凍システム中のコンプレッサオイルとしては、鉱油及び合成油からなる群から選択された少なくとも１種に、必要に応じて各種の添加剤を添加したものを使用することができる。
【００４０】
冷凍機油として使用される鉱油としては、具体的には、例えば原油を常圧蒸留及び減圧蒸留して得られた潤滑油留分に対して、溶剤脱れき、溶剤抽出、水素化分解、溶剤脱ろう、接触脱ろう、水素化精製、硫酸洗浄及び白土処理のうち、１種又は２種以上の精製手段を組み合わせて得られるパラフィン系又はナフテン系の鉱油を使用することができる。
【００４１】
また、冷凍機油として使用される合成油としては、具体的には、例えばポリオレフィン、アルキルベンゼン、エステル、エーテル、シリケート及びポリシロキサン等の合成含酸素油を使用することができるが、特に、ポリオレフィン、アルキルベンゼン、エステル及びエーテル等を使用することが好ましい。
【００４２】
冷凍機油として使用される合成油のうち、ポリオレフィンとは、炭素数が２〜１６、好ましくは炭素数が２〜１２のオレフィンの単独重合体及び共重合体、並びにこれらの水素化物をいう。このポリオレフィンが、構造が異なるオレフィンの共重合体である場合には、その共重合体におけるモノマー比及びモノマー配列には特別な制限はなく、ランダム共重合体、ブロック共重合体、交互共重合体のいずれであってもよい。
【００４３】
また、ポリオレフィンを形成するオレフィンモノマーは、α−オレフィンであっても、内部オレフィンであってもよく、更に、直鎖状オレフィンであっても分枝状オレフィンであってもよい。
【００４４】
なお、潤滑油用の基油として市販されているエチレン−プロピレン共重合体、ポリブテン及びポリ−α−オレフィン等の合成油は、通常、その二重結合が既に水素化されているものであり、これらの市販品についても、冷凍機油の成分として使用することができる。
【００４５】
また、冷凍機油として使用される合成油のうち、アルキルベンゼンとしては、任意のものを使用することができるが、例えば、炭素数が１〜４０であるアルキル基を１〜４個有するアルキルベンゼンを使用することができる。
【００４６】
アルキルベンゼンのアルキル基としては、直鎖状であっても、分枝状であってもよいが、安定性及び粘度特性等の点から、分枝状のアルキル基を有するアルキルベンゼンを合成油として使用することが好ましい。この中でも、特に、プロピレン、ブテン及びイソブチレン等のオレフィンのオリゴマーから誘導される分枝状アルキル基を有するアルキルベンゼンは、入手が容易であるので冷凍機油として使用することが好ましい。
【００４７】
また、アルキルベンゼンのアルキル基の個数は、１〜４個であることが好ましいが、安定性及び入手可能性の点から、１個のアルキル基を有するモノアルキルベンゼン及び２個のアルキル基を有するジアルキルベンゼン並びにこれらの混合物を冷凍機油として使用することができる。なお、アルキルベンゼンとしては、単一の構造のアルキルベンゼンのみでなく、異なる構造を有するアルキルベンゼンの混合物であってもよい。
【００４８】
冷凍機油として使用される合成油のうち、エステルとしては、二塩基酸エステル、ポリオールエステル、コンプレックスエステル及び炭酸エステル等がある。なお、冷凍機油の成分として使用することができるエステルとは、エステルを構成する酸及びアルコールとして、二塩基酸等の多塩基酸及び多価アルコールを使用した場合には、実質的に全てがエステル化されたもののみを示し、カルボキシル基及び水酸基等がエステル化されずに残存している部分エステルは含まない。
【００４９】
二塩基酸エステルとしては、炭素数が５〜１０である二塩基酸と、直鎖状又は分枝状のアルキル基を有する炭素数が１〜２０の一価アルコールとのエステル、並びにこれらの混合物を使用することができ、具体的には、ジトリデシルグルタレート、ジ２−エチルヘキシルアジペート、ジイソデシルアジペート、ジトリデシルアジペート及びジ２−エチルヘキシルセバゲート、並びにこれらの混合物等を使用することができる。
【００５０】
ポリオールエステルとしては、ジオール又は水酸基を３〜２０個有するポリオールと、炭素数が６〜２０である脂肪酸とのエステルを使用することが好ましい。
ジオールとして、具体的には、例えばエチレングリコール、１，３−プロパンジオール、プロピレングリコール、１，４−ブタンジオール、１，２−ブタンジオール、２−メチル−１，３−プロパンジオール、１，５−ペンタンジオール、ネオペンチルグリコール、１，６−ヘキサンジオール、２−エチル−２−メチル−１，３−プロパンジオール、１，７−ヘプタンジオール、２−メチル−２−プロピル−１，３−プロパンジオール、２，２−ジエチル−１，３−プロパンジオール、１，８−オクタンジオール、１，９−ノナンジオール、１，１０−デカンジオール、１，１１−ウンデカンジオール、及び１，１２−ドデカンジオール等がある。
【００５１】
水酸基を３〜２０個有するポリオールとしては、具体的には、例えばトリメチロールエタン、トリメチロールプロパン、トリメチロールブタン、ジ−（トリメチロールプロパン）、トリ−（トリメチロールプロパン）、ペンタエリスリトール、ジ−（ペンタエリスリトール）、トリ−（ペンタエリスリトール）、グリセリン、ポリグリセリン（グリセリンの２〜２０量体）、１，３，５−ペンタントリオール、ソルビトール、ソルビタン、ソルビトールグリセリン縮合物等がある。なお、ポリオールとして特に好ましくは、ネオペンチルグリコール、トリメチロールエタン、トリメチロールプロパン、トリメチロールブタン、ジ−（トリメチロールプロパン）、トリ−（トリメチロールプロパン）、ペンタエリスリトール、ジ−（ペンタエリスリトール）、及びトリ−（ペンタエリスリトール）等である。
【００５２】
炭素数が６〜２０である脂肪酸としては、具体的には、例えばペンタン酸、ヘキサン酸、ヘプタン酸、オクタン酸、ノナン酸、デカン酸、ウンデカン酸、ドデカン酸、トリデカン酸、テトラデカン酸、ペンタデカン酸、ヘキサデカン酸、ヘプタデカン酸、オクタデカン酸、ノナデカン酸、イコサン酸及びオレイン酸等の直鎖状又は分枝状のもの、並びにα炭素原子が４級であるネオ酸等がある。更に具体的には、吉草酸、イソペンタン酸、カプリン酸、ペラルゴン酸、２−メチルヘキサン酸、２−エチルペンタン酸、カプリル酸、２−エチルヘキサン酸、ノルマルノナン酸、３，５，５−トリメチルヘキサン酸等がある。
【００５３】
ポリオールエステルの具体例としては、ネオペンチルグリコール−２−エチルヘキサノエート、トリメチロールプロパンカプリレート、トリメチロールプロパンペラルゴネート、ペンタエリスリトール−２−エチルヘキサノエート、及びペンタエリスリトールペラルゴネート、並びにこれらの混合物等がある。
【００５４】
冷凍機油として使用されるエステルのうち、コンプレックスエステルとは、脂肪酸及び二塩基酸と、一価アルコール及びポリオールとのエステルのことであり、脂肪酸、二塩基酸、一価アルコール及びポリオールとしては、二塩基酸エステル及びポリオールエステルについて例示したものと同様のものを使用することができる。
【００５５】
また、炭酸エステルとは、炭酸と一価アルコール及びポリオールとのエステルのことであり、一価アルコール及びポリオールとしては、前述のものと同様のものの他、アルキレンオキサイドを単独重合又は共重合したポリグリコール、及び前述のポリオールにポリグリコールを付加したもの等を使用することができる。
【００５６】
冷凍機油として使用することができるエーテルとしては、ポリグリコール、ポリビニルエーテル、ポリフェニルエーテル、環状エーテル及びパーフルオロエーテル等があるが、これらのエーテルのうち、ポリグリコール及びポリビニルエーテル等を使用することが好ましい。
【００５７】
ポリグリコールとしては、ポリアルキレングリコール及びそのエーテル化物、並びにこれらの変性化合物等を使用することが好ましい。ポリアルキレングリコールとしては、エチレンオキシド、プロピレンオキシド及びブチレンオキシド等のアルキレンオキシドを単独重合又は共重合したものを使用することができる。なお、ポリアルキレングリコールにおいて、異なる構造を有するアルキレンオキシドが共重合している場合に、オキシアルキレン基の重合形式に特に制限はなく、ランダム共重合していても、ブロック共重合していてもよい。
【００５８】
ポリアルキレングリコールのエーテル化物とは、上述のポリアルキレングリコールの水酸基をエーテル化したものである。ポリアルキレングリコールのエーテル化物として、具体的には、モノメチルエーテル、モノエチルエーテル、モノプロピルエーテル、モノブチルエーテル、モノペンチルエーテル、モノヘキシルエーテル、モノへプチルエーテル、モノオクチルエーテル、モノノニルエーテル、モノデシルエーテル、ジメチルエーテル、ジエチルエーテル、ジプロピルエーテル、ジブチルエーテル、ジペンチルエーテル、ジヘキシルエーテル、ジへプチルエーテル、ジオクチルエーテル、ジノニルエーテル及びジデシルエーテル等がある。
【００５９】
また、ポリグリコールの変性化合物としては、ポリオールのアルキレンオキシド付加物、及びそのエーテル化物等がある。このポリオールとしては、ポリオールエステルについて例示したものと同様のポリオールを使用することができる。
更に、ポリビニルエーテルとしては、下記一般式（３）で表される構成単位を有するものを使用することができる。
【化１】
0005325438.tif 000002
【００６０】
一般式（３）中、Ｒ５、Ｒ６及びＲ７は同一でも異なっていてもよく、それぞれ水素原子又は炭素数１〜８の炭化水素基を示し、Ｒ８は炭素数２〜１０の２価の炭化水素基を示し、Ｒ９は炭素数１〜１０の炭化水素基を示し、ｐは分子全体の平均値が０〜１０となるような整数を示す。Ｒ５〜Ｒ９は構成単位毎に同一であっても異なったものであってもよい。更に、Ｒ８−Ｏが複数存在する場合、即ち、ｐが２以上である場合には、複数のＲ８−Ｏは互いに同一であっても異なったものであってもよい。
【００６１】
これらの冷凍機油のうち、たとえば、二塩基酸エステル、ポリオールエステル、コンプレックスエステルおよび炭酸エステル等のエステル；ポリグリコール、ポリビニルエーテル、ポリフェニルエーテル、環状エーテルおよびパーフルオロエーテル等のエーテル等の含酸素合成油を使用した場合には、非鉄金属管の焼鈍後の管内残留物が冷凍システムに及ぼす影響が大きいので、本発明に係る非鉄金属管加工用潤滑油を使用すると、顕著な効果を得ることができる。
【産業上の利用可能性】
【００６２】
本発明の潤滑油は、銅、銅合金及びアルミニウム管などの引き抜き加工などの加工工程で金属管の内外面に塗布して使用される非鉄金属管加工用潤滑油組成物として利用され得る。
【実施例】
【００６３】
以下、実施例及び比較例に基づき本発明を更に具体的に説明するが、本発明は以下の実施例に何ら限定されるものではない。
【００６４】
［実施例１〜８、比較例１〜３］
実施例１〜８及び比較例１〜３においては、それぞれ以下に示す基油及び添加剤を用いて表１に示す組成を有する潤滑油組成物を調製した。
【００６５】
（基油）
基油１：ポリブチレングリコール（４０℃における動粘度：５８０ｍｍ２／ｓ、数平均分子量：４８００）
基油２：ポリプロピレングリコール（４０℃における動粘度：４７０ｍｍ２／ｓ，数平均分子量：４０００）
基油３：ポリプロピレングリコールモノアルキルエーテル（４０℃における動粘度：６２０ｍｍ２／ｓ，数平均分子量：３０００）
基油４：鉱油（４０℃における動粘度：４６０ｍｍ２／ｓ）
（添加剤）
Ａ１：ポリプロピレングリコール（数平均分子量：２００）
Ａ２：ポリエチレングリコール（数平均分子量：２００）
Ａ３：グリセリンモノオクチルエーテル
【００６６】
次に、実施例１〜８及び比較例１〜３の潤滑油組成物について以下の試験を行った。
（潤滑性：バウデン試験）
以下の試験条件でボール・オン・プレート往復動摺動試験（バウデン試験）を実施し、摩擦係数を測定した。得られた結果を表１に示す。
試験条件
送り速度：５０ｍｍ／ｍｉｎ
荷重：５００ｇｆ
ボール（上側試験球）：５／３２ｉｎｃｈ鋼球（ＳＵＪ−２）
プレート（下側試験板）：Ａ５０５２材板（アルミニウム）
試験温度：室温。
【００６７】
（焼鈍性）
示差熱天秤装置を用いて窒素雰囲気下で試験し、試料油の熱分解時の残渣物の質量を元試料に対する残分（質量％）として測定すると共に、残渣物の外観を観察した。外観は、変化ないものを「○」、スラッジ化するものを「×」として評価した。
試験条件
元試料：０．０２５ｇ
昇温速度：１０℃／ｍｉｎ
窒素流量：５０ｍＬ／ｍｉｎ
【００６８】
（焼鈍残渣安定性）
金属管加工用潤滑油の焼鈍残渣物の冷凍機油に対する安定性を評価するため、以下の試験を実施した。まず、ＪＩＳ Ｋ ２２１１「冷凍機油」の附属書２「冷媒との化学安定性試験方法（シールドグラスチューブ試験）」に準拠した触媒（太さ１．６ｍｍ、長さ５０ｍｍの鉄線、銅線及びアルミニウム線）を準備した。その触媒を金属管加工用潤滑油の試料油に浸漬して触媒表面に試料油を付着させ、３００℃の恒温槽に入れて３０分間保持して焼鈍した。この焼鈍した触媒を、内径１０ｍｍ、肉厚１ｍｍのガラス管に入れ、冷凍機油（ポリプロピレングリコール、４０℃における動粘度：４６ｍｍ２／ｓ）１ｍL、試料油１ｍＬ及び冷媒（ＨＦＣ−１３４ａ）１ｍLを採取して、ガラス管を溶融して密閉した。この密閉したガラス管を１７５℃で１４日保持した後、触媒の外観及びスラッジの有無を観察した。得られた結果を表１に示す。表１の「触媒外観」の欄中、Ａは「変化なし」、Ｂは「変色が認められた」、Ｃは「腐食した」をそれぞれ意味する。また、試験後の油剤の外観を観察した。表１の「油剤の外観」の欄中、Ａは「変化なし」、Ｂは「沈殿が認められた」を意味する。
【００６９】
組成物コスト比は、比較例１の全材料コストを１００として、各実施例および比較例のコスト比を算出した。また、添加剤コスト比は、比較例１の添加剤（Ａ３）のコストを１００として、各実施例および比較例の添加剤のコスト比を算出した。
【００７０】
表１から明らかなように、比較例１に比べて実施例１〜８は、組成物コスト及び添加剤コストが非常に小さく、経済性に優れていることが分かる。また、比較例２は、添加剤Ａ１の配合量が過剰なため潤滑性が劣っている。また、比較例３は、基油が鉱油であるためコストを小さいものの、潤滑性、焼鈍性、焼鈍残渣安定性のいずれも劣っていることが分かる。
【００７１】
【表１】
0005325438.tif 000003